(57)【要約】【課題】  本発明は、金属合金からなるモノリシックな基体（１０）を有する、燃料電池システムのための燃料タンク（１）、特に水素タンクに関する。【解決手段】  基体（１０）は、第１内部組織構造を有する第１の内側に位置する層（１１）と、該第１内部組織構造とは異なる第２内部組織構造を有する第２の外側に位置する層（１２）とを備え、第１内部組織構造は準安定オーステナイトから形成されており、第２内部組織構造はマルテンサイトから形成されている。【選択図】  図１
2020515775.tif 000002
【特許請求の範囲】
【請求項１】
金属合金からなるモノリシックな基体（１０）を有する燃料電池システムのための燃料タンク（１）、特に水素タンクであって、
前記基体（１０）は、第１内部組織構造を有する第１の内側に位置する層（１１）と、前記第１内部組織構造とは異なる第２内部組織構造を有する第２の外側に位置する層（１２）と、を備え、
前記第１内部組織構造は準安定オーステナイトから形成されており、前記第２内部組織構造はマルテンサイトとから形成されている、燃料タンク。
【請求項２】
前記基体（１０）は、実質的に円形もしくは楕円形の横断面（１．１）、または実質的に方形の横断面（１．２）、または少なくとも１つの内側に曲げられた側壁を有する横断面（１．３）を備えることを特徴とする、請求項１に記載の燃料タンク（１）。
【請求項３】
前記基体（１０）、特に前記第１の内側に位置する層（１１）は、好ましくはニッケルの割合が７〜９％および／または窒素の割合が１％までのオーステナイト鋼から作製されており、特に、前記第２の外側に位置する層（１２）は、前記基体（１０）の外面において、好ましくは所定の第２侵入深さ（ｈ２）までマルテンサイト変態によって作製されることを特徴とする、請求項１または２に記載の燃料タンク（１）。
【請求項４】
燃料電池システムのための燃料タンク（１）、特に水素タンクを製造する方法において、
ａ）準安定オーステナイトからなる第１内部組織構造を有するモノリシックな基体（１０）を作製するステップと、
ｂ）前記基体（１０）の外面におけるマルテンサイト変態によって、前記第１内部組織構造とは異なる第２内部組織構造を有する第２の外側に位置する層（１２）を作製するステップと、を特徴とする方法。
【請求項５】
少なくとも１つのさらなる、
ａ１）前記基体（１０）を内から外へ、好ましくは所定の第１侵入深さ（ｈ１）まで浸窒することによって、前記基体（１０）の第１の内側に位置する層（１１）を処理するステップを包含することを特徴とする、請求項４に記載の方法。
【請求項６】
少なくとも１つのさらなる、
ａ２）前記基体（１０）を外から内へ、好ましくは所定の第２侵入深さ（ｈ２）まで脱窒することによって、前記基体（１０）の前記第２の外側に位置する層（１２）を処理するステップを包含することを特徴とする、請求項４または５に記載の方法。
【請求項７】
少なくとも１つのさらなる、
ａ３）前記基体（１０）を外から内へ、好ましくは所定の第２侵入深さ（ｈ２）まで浸炭することによって、前記基体（１０）の前記第２の外側に位置する層（１２）を処理するステップを包含することを特徴とする、請求項４〜６のいずれか１項に記載の方法。
【請求項８】
前記ステップａ）において、前記基体（１０）は深絞り加工によって作製されることを特徴とする、請求項４〜７のいずれか１項に記載の方法。
【請求項９】
前記ステップａ）において、少なくとも前記燃料タンク（１）内の所望の圧力または前記燃料タンク（１）の所望の大きさが考慮され、特に、前記燃料タンク（１）の、前記基体（１０）の第１の内側に位置する層（１１）の、または第２の外側に位置する層（１２）の少なくとも材料厚さが、前記燃料タンク（１）内の所望の圧力または前記燃料タンク（１）の所望の大きさに依存して選択されることを特徴とする、請求項４〜８のいずれか１項に記載の方法。
【請求項１０】
燃料タンク（１０）であって、請求項４〜９のいずれか１項に記載の方法を用いて製造される、燃料タンク。
【発明の詳細な説明】
【技術分野】
【０００１】
本発明は、独立装置クレームに記載の燃料タンク、特に水素タンク、および独立方法クレームに記載の燃料タンクを製造する方法に関する。
【背景技術】
【０００２】
気体の圧縮水素は、とりわけ、例えば自動車での移動用途については、通常、炭素繊維タンクに７００ｂａｒの圧力で貯蔵される。このような重量最適化されたタンクシステムはコストがかかり製造に手間がかかる。より低いコストの材料系、ここでは鋼からなる貯蔵システムを開発することが急務の研究課題である。しかし、機械的強度の高い鋼の場合、圧縮水素が機械的特性を劣化させ、例えば材料を脆化させる。そのため圧力領域が２００ｂａｒまでの水素・鋼タンク・システムには機械的強度の低いオーステナイト鋼が使用される。しかし自動車での用途については、タンク内により高い７００ｂａｒの圧力が必要である。
【発明の概要】
【０００３】
本発明は、独立装置クレームに記載の燃料電池システムのための燃料タンク、特に水素タンク、独立方法クレームに記載の燃料タンクを製造する方法、および対応する燃料電池システムを予定する。本発明の他の利点、特徴、および詳細は、従属請求項、以下の説明、および図面から明らかになる。その際、本発明による燃料タンクとの関連で記載される特徴および詳細は、当然のことながら本発明による方法との、または本発明による燃料電池システムとの関連においても、そしてその逆の関連においても当てはまり、したがって本発明の個々の態様についての開示に関して常に相互に参照され、または相互に参照され得る。
【０００４】
本発明は、金属合金からなるモノリシックな基体を備えて形成されている燃料電池システムのための燃料タンク、特に水素タンクであって、基体は、第１内部組織構造を有する第１の内側に位置する層と、第１内部組織構造とは異なる第２内部組織構造を有する第２の外側に位置する層と、を備え、第１内部組織構造は準安定オーステナイトから形成されており、第２内部組織構造はマルテンサイトから形成されている、燃料タンクを提供する。
【０００５】
本発明の意味における燃料タンクは、燃料電池システムのための、少なくとも３００ｂａｒ、好ましくは６００ｂａｒ、特に好ましくは７００ｂａｒの圧力に耐える、好ましくは水素含有燃料のためのタンク、特に水素タンクと解することができる。本発明の意味においてモノリシックな基体とは、一貫した材料から単一物として作製される基体と解される。これは溶接継目を有していてもよい鋳造体であるかもしれないし、例えば管部材および板部材と溶接された物体であるかもしれない。その際、基体の第１の内側に位置する層と第２の外側に位置する層とは、同一のモノリシックな基体において相変態または層形成によって作製されるのであって、別々の物体を接着または溶接することによって１つの多数個構成または多層の物体に作製されるのでは決してない。その際、本発明による燃料タンクは、例えば自動車での移動用途のみならず、例えば非常電源での、および／または発電機としてなどの定置用途のための燃料電池システムにおいて使用することができる。
【０００６】
その場合、本発明の思想は、圧縮水素を貯蔵するために機械的強度の高い鋼の使用を可能にし、それと同時に燃料タンクの内部において、水素の影響下での錆および脆化に対する高い耐性のような、機械的強度の低い鋼が有する有利な化学的特性を維持することにある。その際、本発明は、鋼の水素耐性がその組織構造に決定的に左右されることを認識している。機械的強度の高いマルテンサイト材料は水素脆化の傾向が高いのに対して、オーステナイト鋼は水素の影響をほとんど示さない。本発明によれば、基体の第１の内側に位置する層または内壁に準安定オーステナイトの安定した化学的特性を有し、第２の外側に位置する層または外壁にマルテンサイトの安定した機械的特性を有するモノリシックな基体が提供される。
【０００７】
本発明によれば、まず、準安定オーステナイトからなるモノリシックな基体が作製される。それに続く窒化プロセスにおいて、窒素が燃料タンクの内壁に所定の第１侵入深さまで導入され得る。それに続く、例えば基体を相応に熱処理することによるマルテンサイト変態では、機械的に安定したマルテンサイト組織構造を有する機械的強度の高い鋼からなる第２の外側に位置する層が基体の外側に形成される。基体の内側には、水素による有害な影響に対する高い耐性、特に高い耐食性を有する化学的に安定したオーステナイト組織構造を有する第１の内側に位置する層が残る。したがって第１の内側に位置する層は、取り囲むマルテンサイトを保護するための、水素の拡散障壁および透過障壁として用いられる。それにより２つの層における機能の分離が達成される。基体の第１の内側に位置する層は、水素のオーステナイト拡散障壁として用いられ、第２の外側に位置する層は、燃料タンクのための強度最適化されたマルテンサイト外殻として用いられる。
【０００８】
したがって、実質的に薄肉で、機械的強度の高い、かつ化学的に安定した燃料タンクを提供することができる。例えば鋼などの金属合金は低コストの材料である。したがって本発明による燃料タンクでは、特に従来の、例えば炭素ベースの、または純粋にオーステナイトのタンクシステムと比べて重量およびコストがはるかに低減される。さらに金属合金は容易に成形でき、それにより本発明による燃料タンクでは最適なパッケージングのための設計の自由およびデザインの自由が広がる。
【０００９】
さらに本発明の範囲内で、燃料タンクにおいて、基体が実質的に円形もしくは楕円形の横断面、または例えば丸くした角を有する実質的に方形の横断面、または少なくとも１つの内側に曲げられた側壁を有する横断面を備えることが予定されてもよい。その際、実質的に円形または楕円形の横断面の利点は、それによって面積と容積との関係（Ｖｅｒｈａｅｌｔｎｉｓ）を改善できることにあり得る。さらに、それによって燃料タンクの表面にわたって改善された、例えば均一な圧力分布を得ることができる。実質的に方形の横断面を有する燃料タンクはまた、よりよく積み込むこと、および／または積み重ねることができる。少なくとも１つの内側に曲げられた側壁を有する横断面を備える燃料タンクは、燃料タンクの表面の高負荷領域において引張応力が生じず、圧縮応力しか生じないという利点を伴い得る。それによって高い機械的強度および安定性、ならびに高い圧力領域を有する燃料タンクを提供することができる。
【００１０】
さらに本発明の範囲内で、燃料タンクにおいて、基体、特に第１の内側に位置する層は、好ましくはニッケルの割合が７〜９％および／または窒素の割合が１％までのオーステナイト鋼から作製されていることが予定されていてもよい。それにより特に基体の第１の内側に位置する層におけるオーステナイト組織構造の存在領域を安定させる、および／または拡大することができる。
【００１１】
これに加えて、本発明は、燃料タンクにおいて、第２の外側に位置する層が基体の外面において、好ましくは所定の第２侵入深さまでマルテンサイト変態することによって作製されていることを予定することができる。したがって、燃料タンクのための機械的強度の高い外殻を提供するための基体の簡単な加工を実現することができる。本発明の意味における所定の第２侵入深さとは、特定の大きさの燃料タンクにおける燃料タンクの所望の貯蔵密度のために意図的に選択された、燃料タンクの全材料厚さに対する第２の外側に位置する層の材料厚さの比率と解することができる。したがって燃料タンクの貯蔵密度を高めるために、機械的強度を増すべく比較的厚い第２の外側に位置する層を使用することができる。他方、貯蔵密度が比較的低い燃料タンクの場合は、比較的薄い第２の外側に位置する層を使用することができる。さらに本発明の意味における第２の侵入深さの選択時に、材料特性または第２の外側に位置する層の第２内部組織構造を考慮することができる。本発明の意味における第２侵入深さを第２内部組織構造の硬度に応じて適合させてもよい。
【００１２】
さらに、本発明は、燃料電池システムのための燃料タンク、特に水素タンクを製造する方法を提供し、該方法は、
ａ）準安定オーステナイトからなる第１内部組織構造を有するモノリシックな基体を作製するステップと、
ｂ）基体の外面におけるマルテンサイト変態によって、第１内部組織構造とは異なる第２内部組織構造を有する第２の外側に位置する層を作製するステップと、を特徴とする。
【００１３】
その際、本発明による燃料タンクとの関連で上述したのと同じ利点が得られ、本明細書中でその全体が参照される。
【００１４】
さらに、本発明の意味における方法において、少なくとも１つのさらなる、
ａ１）基体を内から外へ、好ましくは所定の第１侵入深さまで浸窒（Ａｕｆｓｔｉｃｋｅｎ）することによって、基体の第１の内側に位置する層を処理するステップが予定されていてもよい。
【００１５】
それにより、特に基体の第１の内側に位置する層における準安定オーステナイトの存在領域を安定させる、および／または拡大することができる。浸窒（Ａｕｓｔｉｃｋｅｎ）は、例えば燃料タンクの内側領域において窒素雰囲気下でプラズマ処理および／または焼鈍処理することによって行うことができる。本発明の意味における所定の第１侵入深さとは、特定の大きさの燃料タンクにおける燃料タンクの所望の貯蔵密度のために意図的に選択された、燃料タンクの全材料厚さに対する第１の内側に位置する層の材料厚さの比率と解することができる。したがって燃料タンクの貯蔵密度を高めるために、第２の外側に位置する層までのより高い水素の障壁を提供するべく比較的厚い第１の内側に位置する層を使用することができる。他方、貯蔵密度が比較的低い燃料タンクの場合は、比較的薄い第１の内側に位置する層を使用することができる。さらに本発明の意味における第１侵入深さの選択時に、材料特性または第１の内側に位置する層の第１内部組織構造を考慮することができる。第１内部組織構造におけるオーステナイト安定化合金元素、例えばニッケル、炭素、マンガン、窒素、およびコバルトなどの含有量が多ければ多いほど、本発明の意味における第１侵入深さを小さく選択することができる。
【００１６】
加えて、本発明の意味における第１侵入深さまたは基体の第１の内側に位置する層の材料厚さと、本発明の意味における第２侵入深さまたは基体の第２の外側に位置する層の材料厚さとを別々の調整パラメータとして、燃料タンクの所望の大きさと収容能力のために適合させ得ることが考えられる。その際、第１侵入深さと第２侵入深さとの割合を変更してもよい。さらに、第１侵入深さと第２侵入深さとが燃料タンクの全材料厚さの５０％ずつになり得ることが考えられ、その際、燃料タンクの所望の大きさと収容能力とが、調整パラメータとしての燃料タンクの全材料厚さを変更することによって調節されてもよい。
【００１７】
さらに、本発明の意味における方法は、少なくとも１つのさらなる、
ａ２）基体を外から内へ、好ましくは所定の第２侵入深さまで脱窒する（Ｅｎｔｓｔｉｃｋｅｎ）ことによって、基体の第２の外側に位置する層を処理するステップを包含してもよい。
それにより燃料タンクの製造を簡易化することができ、それと同時に、基体の第１の内側に位置する層による高い化学的安定性と第２の外側に位置する層による高い機械的強度という機能の分離を確保することができる。したがってまず、オーステナイト安定化合金元素の高い割合で、例えばニッケルの割合が７〜９％および／または窒素の割合が１％までの基体を作製することができる。続いて窒素雰囲気（Ｓｔｉｃｋａｔｍｏｓｐｈａｅｒｅ）なしで燃料タンクの外面から多くの窒素を放出する（脱窒）ことができるので、十分な速さで冷却されると基体の第２の外側に位置する層がマルテンサイト硬化し、基体の第１の内側に位置する層は追加窒素によってオーステナイトのままになる。
【００１８】
さらに、本発明の意味における方法は、少なくとも１つのさらなる、
ａ３）基体を外から内へ、好ましくは所定の第２侵入深さまで浸炭（Ａｕｆｋｏｈｌｅｎ）することによって、基体の第２の外側に位置する層を処理するステップを包含する。
それにより、基体の第２の外側に位置する層を硬化させることができ、それによって燃料タンクの機械的安定性を高めることができる。
【００１９】
さらに、本発明の意味における方法は、ステップａ）において、オーステナイト特性を有する唯一の鋼板から深絞り加工によって基体を作製できることを予定してもよい。それにより燃料タンクを製造する方法を有利にも簡素化することができる。さらに、基体は、異なった円形の、楕円の、多角形の横断面、好ましくは少なくとも１つの内側に曲げられた側壁を備えて作製されてもよいことが考えられる。続いて、基体は、マルテンサイト特性を有する第２の外側に位置する層を得るために外側から処理することができる。これに加えて、基体を気密に（ｈｅｒｍｅｔｉｓｃｈ）閉鎖できる蓋が提供されてもよく、その際、蓋を材料結合的に、および／または力結合的に、および／または形状結合的に基体に固定することができる。蓋には、有利には燃料タンク内の圧力および／または燃料タンクからの燃料吐出を開ループ制御および／または閉ループ制御するためのセンサおよび／またはバルブおよび／または制御装置が取り付けられてもよい。
【００２０】
さらに、本発明の範囲内で、方法において、ステップａ）で燃料タンク内の少なくとも１つの所望の圧力または燃料タンクの所望の大きさが考慮されることが予定されていてもよい。有利にも、的確な技術的および化学的特性を有することができる第１の内側に位置する層と第２の外側に位置する層の材料または内部組織構造の選択によってこれを可能にすることができる。それにより有利な材料からなる改善された燃料タンクを少ない手間で提供することができる。
【００２１】
さらに、基体の第１の内側に位置する層または第２の外側に位置する層の燃料タンクの少なくとも１つの材料厚さが、燃料タンク内の所望の圧力または燃料タンクの所望の大きさに応じて選択されてもよい。それにより異なった用途の異なった要求に簡単に適合させることができる燃料タンクを幅広い様々な用途のために提供することができる。
【００２２】
さらに、本発明の範囲内で、上述の方法を用いて製造される燃料タンクを備えて形成される、例えば自動車での移動用途のための対応する燃料電池システムが提供される。その際、本発明による燃料タンクまたは本発明による燃料タンクを製造する方法との関連で上述したのと同じ利点が得られ、本明細書中でその全体が参照される。
【００２３】
本発明は、少なくとも１つの本発明による燃料タンクを有する自動車にも方向付けられている。
【００２４】
本発明によるフィルタシステムおよびその展開形態およびその利点ならびに本発明による方法およびその展開形態およびその利点を、図面をもとにして以下に詳しく説明する。図面はそれぞれ模式的に以下のものを示す。
【図面の簡単な説明】
【００２５】
【図１】本発明による燃料タンクの模式図である。
【図２】本発明による燃料タンクの別の模式図である。
【図３】本発明による燃料タンクの異なったジオメトリの模式図である。
【発明を実施するための形態】
【００２６】
異なる図において、燃料タンク１の同じ部材には常に同じ参照符号が付されており、そのためこれらについて通例、一回しか説明されない。
【００２７】
図１および図２は、簡単にするために図示されなかった燃料電池システムのための燃料タンク１を示す。その際、燃料タンク１は、例えば自動車での移動用途のみならず、例えば非常電源における、および／または発電機としてなどの定置用途の燃料電池システムにおいて使用することができる。
【００２８】
燃料タンク１は、金属合金からなるモノリシックな基体１０を備えて形成され、基体１０は、第１内部組織構造を有する第１の内側に位置する層１１と、第１内部組織構造とは異なる第２内部組織構造を有する第２の外側に位置する層１２とを備えており、第１内部組織構造は準安定オーステナイトから形成されており、第２内部組織構造はマルテンサイトから形成されている。
【００２９】
本発明の意味における燃料タンク１は、水素タンクまたは水素含有燃料のためのタンクと解することができる。本発明の意味において、モノリシックな基体１０は、一貫した材料から単一物の形態で作製される。その際、基体１０の第１の内側に位置する層１１と第２の外側に位置する層１２とは、１つの、および同一のモノリシックな基体１０において相変態または層形成によって形成されるのであって、別々の物体を例えば接着または溶接することによって多数個構成または多層の物体に形成されるのではない。
【００３０】
本発明は、鋼の水素耐性が内部組織構造に決定的に左右されるという認識を出発点とする。したがって、機械的強度が高いマルテンサイト材料は、水素脆化の傾向が高いのに対して、オーステナイト鋼は水素の影響をほとんど示さない。
【００３１】
本発明によれば、まず、ステップａ）において、準安定オーステナイトからなるモノリシックな基体１０が作製される。それに続くステップａ１）のオプションの浸窒プロセスにおいて、窒素Ｎが燃料タンク１の内壁に、所定の第１侵入深さｈ１まで導入されてもよい。それに続く、例えば基体１０を相応に熱処理することによるマルテンサイト変態では、基体１０の外側に機械的に安定したマルテンサイト組織構造を有する機械的強度が高い鋼からなる第２の外側に位置する層１２が形成される。基体１０の内側には、水素による有害な影響に対して高い耐性、特に高い耐食性を備える化学的に安定したオーステナイト組織構造を有する第１の内側に位置する層１１が残る。したがって、第１の内側に位置する層１１は、第２の外側に位置する層１２において取り囲むマルテンサイトを保護するための、水素Ｈ２の拡散障壁および透過障壁として用いられる。それにより、２つの層１１、１２における機能の分離が達成される。第１の内側に位置する層１１は、水素Ｈ２に対するオーステナイト拡散障壁として用いられ、基体１０の第２の外側に位置する層１２は、燃料タンク１の強度が最適化されたマルテンサイト外殻として用いられる。
【００３２】
それにより、重量最適化された、低コストの、機械的強度の高い、かつ化学的に安定した、製造が簡単な燃料タンク１を提供することができる。さらに、金属合金は、例えば絞り加工（Ｈｏｃｈｚｉｅｈｅｎ）によって成形することができ、それにより本発明による燃料タンク１では最適なパッケージングのための設計の自由およびデザインの自由が広がる。
【００３３】
気体１０の第１の内側に位置する層１１を、例えばニッケル、炭素、マンガン、窒素、およびコバルトなどのオーステナイト安定化合金元素が添加された、好ましくはニッケルが７〜９％の割合、および／または窒素が１％までの割合で添加された合金から作製してもよい。
【００３４】
図１に示されるように、燃料タンク１の内部で基体１０の第１の内側に位置する層１１は、燃料タンク１の内側領域において窒素雰囲気で焼鈍処理することによってさらに多くの窒素Ｎを取り込み（浸窒、オプションステップ（ａ１））、この層のオーステナイト特性が安定化され、および／または、例えば−７０℃〜＋１５０℃の広い温度範囲に広げられる。その際、浸窒は、内から外へ、好ましくは所定のまたは制御下で調整可能な第１の侵入深さｈ１まで行うことができる。
【００３５】
図２がさらに示すように、燃料タンク１の外面における基体１０の第２の外側に位置する層１２は、窒素雰囲気（Ｓｔｉｃｋａｔｍｏｓｐｈａｅｒｅ）なしに多くの窒素Ｎを放出し（脱窒、オプションステップ（ａ２））、および／または炭素供与体ガスによって多くの炭素Ｋを取り込む（浸炭、オプションステップ（ａ３））ことができるので、燃料タンク１の外側領域が十分な速さで冷却されるとマルテンサイト硬化し、燃料タンク１の内側領域が追加窒素Ｎによってオーステナイトのままになる。その場合、脱窒および／または浸炭は、外から内へ、好ましくは所定のまたは制御下で調整可能な第２の侵入深さｈ２まで行われてもよい。
【００３６】
図３がさらに示すように、本発明は、燃料タンク１において、基体１０を異なった横断面で作製できることを予定することができる。このことは、有利にも、基体１０が金属合金などの変形可能な材料から、例えば深絞り加工によって作製されることによって可能である。その際、図３において左側に示されている実質的に円形もしくは楕円形の横断面１．１、または図３において真ん中に示されている、例えば丸くした角を有する実質的に方形の横断面１．２、または図３において右側に示されている少なくとも１つの内側に曲げられた側壁を有する横断面１．３などの異なった横断面が考えられる。実質的に円形または楕円形の横断面１．１の利点は、それによって燃料タンク１の面積と容積との関係を改善できることにあり得る。さらに、それによって、燃料タンク１の表面にわたって改善された、例えば均一な圧力分布を得ることができる。実質的に方形の横断面１．２を有する燃料タンク１はまた、よりよく積み込むこと、および／または積み重ねることができる。少なくとも１つの内側に曲げられた側壁を有する横断面１．３を有する燃料タンク１は、燃料タンク１の高負荷領域において引張応力は生じず、圧縮応力しか生じないという利点を伴い得る。それによって燃料タンク１の機械的強度を高めることができる。
【００３７】
図１〜図３の上記の記載は、単に例示の範囲で本発明を説明するものである。当然のことながら実施形態の個々の特徴は、技術的に有意義である限り、本発明の範囲を逸脱することなく自由に組み合わせることが可能である。
【００３８】
さらに、ステップａ）における基体１０の作製時に、燃料タンク１の製造をはるかに簡単にすることができる、例えば深絞り、圧延、またはそれに類する、鋼板を機械的に変形させるための異なった補強された（ｂｅｗｅｈｒｔｅ）方法を用いることができることが考えられる。
【００３９】
これに加えて、燃料タンク１の少なくとも全材料厚さｈ、あるいは第１の内側に位置する層１１の第１侵入深さｈ１もしくは材料厚さ、または基体１０の第２の外側に位置する層１２の第２侵入深さｈ２もしくは材料厚さは、燃料タンク１における所望の圧力、または燃料タンク１の所望の大きさに依存して調整されてもよい。その際、燃料タンク１の異なった特性を柔軟に適合させるために、第１侵入深さｈ１および第２侵入深さ２を個別に調整することができる。これに代えて燃料タンク１の所望の特性を燃料タンク１の適切な全材料厚さｈを選択することによって簡単に調整できるようにするために、第１侵入深さｈ１と第２侵入深さ２が１対１の比、特に燃料タンク１の全材料厚さｈのそれぞれ５０％ずつであることが有利であり得ると考えられる。
【符号の説明】
【００４０】
１  燃料タンク
１０  基体
１１  第１の内側に位置する層
１２  第２の外側に位置する層
ｈ１  第１侵入深さ
ｈ２  第２侵入深さ
１．１、１．２、１．３  横断面
【図１】
2020515775.tif 000003
【図２】
2020515775.tif 000004
【図３】
2020515775.tif 000005
【国際調査報告】
2020515775.tif 000006
2020515775.tif 000007
2020515775.tif 000008
2020515775.tif 000009